(57)【要約】【課題】製造効率の低下を招くことなく、基板と隔壁との間の密着性を向上できるとともに、光学性能に優れた、光学デバイス及び光学デバイスの製造方法を提供する。【解決手段】上記課題を解決するべく、本発明の光学デバイス１は、対向して配設された基板１０と、該基板１０の対向面内に形成された、隣接する空間を区切る隔壁２０と、該隔壁によって区切られた空間内２０ｂに充填された、電界制御材料を含む流動体３０と、を備える光学デバイスであって、少なくとも一方の前記基板１０と前記隔壁２０との間に、微細な凹凸形状を有する微細凹凸層４０及び該微細凹凸層４０の形状に倣って形成された導電層５０を、さらに備えることを特徴とする。【選択図】図１
2020201401.tif 000002
【特許請求の範囲】
【請求項１】
対向して配設された基板と、該基板の対向面内に形成された、隣接する空間を区切る隔壁と、該隔壁によって区切られた空間内に充填された、電界制御材料を含む流動体と、を備える光学デバイスであって、
少なくとも一方の前記基板と前記隔壁との間に、微細な凹凸形状を有する微細凹凸層及び該微細凹凸層の形状に倣って形成された導電層を、さらに備えることを特徴とする、光学デバイス。
【請求項２】
前記微細凹凸層の凹凸の平均間隔が、50〜300nmであることを特徴とする、請求項１に記載の光学デバイス。
【請求項３】
前記微細凹凸層の凹凸の平均高低差が、30nm以上であることを特徴とする、請求項１又は２に記載の光学デバイス。
【請求項４】
前記微細凹凸層の凹凸形状が、インプリントによって形成されることを特徴とする、請求項１〜３のいずれか１項に記載の光学デバイス。
【請求項５】
前記微細凹凸層及び前記導電層は、両方の前記基板と前記隔壁との間に形成されていることを特徴とする、請求項１〜４のいずれか１項に記載の光学デバイス。
【請求項６】
２つの対向する基板の対向面上に、微細凹凸層を形成する工程と、
前記微細凹凸層を覆うように導電層を形成する工程と、
前記導電層上に、隣接する空間を区切る隔壁構造をインプリントによって形成する工程と、
前記隔壁の区切られた空間内に、電界制御材料を含む流動体を充填する工程と、を備えることを特徴とする、光学デバイスの製造方法。
【請求項７】
請求項１〜５のいずれか１項に記載の光学デバイスを有することを特徴とする、電子機器。
【発明の詳細な説明】
【技術分野】
【０００１】
本発明は、基板と隔壁との間の密着性を向上できるとともに、光学性能に優れた、光学デバイス及び光学デバイスの製造方法、並びに、光学デバイスの耐久性及び光学性能に優れた電子機器に関するものである。
【背景技術】
【０００２】
近年、マイクロカプセル型の電子ペーパーや、ディスプレイの視野角制御デバイス等の技術分野において、２枚の対向した基板の間に粒子等の電界制御材料を含む流動体を封入した状態で、基板間に電界を掛けることで、その粒子の移動を制御し、画像表示を行う光学デバイスが用いられている。
【０００３】
上述したような光学デバイスについては、電界制御材料の沈降や偏在に起因して、表示の不良、特に表示ムラが生じることがあることから、この画像不良を防止するべく、対向する基板の間に隔壁を形成して、電界制御材料の泳動空間、すなわち移動空間を微小な空間に分割する技術が採用されている。隔壁によって区切られた各空間内には、電界制御材料を含むインキやガス（流動体）が封入されている。
【０００４】
ただし、上述のように対向する基板の間に隔壁を形成する技術では、隔壁と基板との間に剥離が生じやすく、耐久性に問題があった。
例えば、基板の基材としてITO（酸化インジウムスズ）のフィルムを用いて、その上のUVインプリントプロセスによって隔壁を形成する場合、UVインプリントに用いる樹脂とITOフィルムとがとうまく密着しないことがある。これは、UVインプリントに用いる樹脂は無溶媒であり、モールドとの離型性も確保する必要があるため、接着成分を多く配合することができないことが原因の１つであると考えられる。さらに、ロール・トゥ・ロールプロセスの場合は、枚葉プロセスに比べて基板と樹脂間の浸透時間が短いなどのプロセス的制約により、同じ樹脂でも密着性は異なることが考えられる。
【先行技術文献】
【特許文献】
【０００５】
【特許文献１】特開２０１５−０５４４０２号公報
【発明の概要】
【発明が解決しようとする課題】
【０００６】
そのため、隔壁と基板との間の密着性を高めることを目的として、例えば特許文献１には、ITO基板上に熱プロセスが必要な接着性樹脂を用い、フォトリソグラフィによって隔壁を形成する技術が開示されている。
しかしながら、特許文献１の技術では、ITO基板と隔壁との密着性は確保できるものの、隔壁の形成に要する時間がかかり、製造効率の悪化を招くという問題があった。
また、特許文献１の技術では、ITO基板と隔壁との間に接着性樹脂を設けていることから、その界面で反射することも考えられ、デバイスの光学性能が低下するおそれがあった。
【０００７】
本発明は、かかる事情に鑑みてなされたものであって、製造効率の低下を招くことなく、基板と隔壁との間の密着性を向上できるとともに、光学性能に優れた、光学デバイス及び光学デバイスの製造方法を提供することを目的とする。また、本発明では、光学デバイスの耐久性及び光学性能に優れた電子機器を提供することも目的とする。
【課題を解決するための手段】
【０００８】
本発明者らは、対向して配設された基板と、該基板の対向面内に形成された、隣接する空間を区切る隔壁と、該隔壁によって区切られた空間内に充填された、電界制御材料を含む流動体と、を備える光学デバイスについて、上記の課題を解決するべく鋭意研究を重ねた。そして、前記基板と前記隔壁との間に、微細な凹凸形状を有する微細凹凸層を、導電層とともに形成することによって、この微細凹凸層が反射防止構造体として働くため、光学性能を向上させることができ、さらに、微細な凹凸形状によってアンカー効果が得られるため、基板と隔壁との間の密着性についても改善できることを見出した。加えて、前記微細凹凸層については、インプリント等によっても形成できるため、フォトリソグラフィ等の技術を用いてパターンを形成する場合に比べ、製造コストや製造時間の負担が大きくなることがない。
【０００９】
本発明は、上記知見に基づきなされたものであり、その要旨は以下の通りである。
（１）対向して配設された基板と、該基板の対向面内に形成された、隣接する空間を区切る隔壁と、該隔壁によって区切られた空間内に充填された、電界制御材料を含む流動体と、を備える光学デバイスであって、
少なくとも一方の前記基板と前記隔壁との間に、微細な凹凸形状を有する微細凹凸層及び該微細凹凸層の形状に倣って形成された導電層を、さらに備えることを特徴とする、光学デバイス。
（２）前記微細凹凸層の凹凸の平均間隔が、50〜300nmであることを特徴とする、上記（１）に記載の光学デバイス。
（３）前記微細凹凸層の凹凸の平均高低差が、30nm以上であることを特徴とする、上記（１）又は（２）に記載の光学デバイス。
（４）前記微細凹凸層の凹凸形状が、インプリントによって形成されることを特徴とする、上記（１）〜（３）のいずれかに記載の光学デバイス。
（５）前記微細凹凸層及び前記導電層は、両方の前記基板と前記隔壁との間に形成されていることを特徴とする、上記（１）〜（４）のいずれかに記載の光学デバイス。
（６）２つの対向する基板の対向面上に、微細凹凸層を形成する工程と、
前記微細凹凸層を覆うように導電層を形成する工程と、
前記導電層上に、隣接する空間を区切る隔壁構造をインプリントによって形成する工程と、
前記隔壁の区切られた空間内に、電界制御材料を含む流動体を充填する工程と、を備えることを特徴とする、光学デバイスの製造方法。
（７）上記（１）〜（５）のいずれかに記載の光学デバイスを有することを特徴とする、電子機器。
【発明の効果】
【００１０】
本発明によれば、製造効率の低下を招くことなく、基板と隔壁との間の密着性を向上できるとともに、光学性能に優れた、光学デバイス及び光学デバイスの製造方法を提供することが可能となる。また、本発明によれば、光学デバイスの耐久性及び光学性能に優れた電子機器を提供することが可能となる。
【図面の簡単な説明】
【００１１】
【図１】本発明の光学デバイスの一実施形態を模式的に示した断面図である。
【図２】本発明の光学デバイスの一実施形態について、基板と隔壁との界面を拡大し、模式的に断面図である。
【図３】本発明の光学デバイスの製造方法の一実施形態について、製造工程の一例を示すフロー図である。
【図４】各実施例及び各比較例の光学デバイスの、波長に応じた透過率（％）を示したグラフである。
【発明を実施するための形態】
【００１２】
以下、本発明の一実施形態について、必要に応じて図面を用いながら具体的に説明する。
図１は、本発明の光学デバイスの一実施形態の断面を模式的に示したものであり、図２は、本発明の光学デバイスの一実施形態の断面について、基板と隔壁との界面を拡大して模式的に示したものである。また、図３は、本発明の光学デバイスの製造方法の一実施形態について、製造工程の流れの一例を示したものである。
なお、図１〜図３の中で開示した各部材については、説明の便宜のため、実際とは異なる縮尺及び形状で表しているものもある。
【００１３】
＜光学デバイス＞
まず、本発明の光学デバイスの一実施形態について説明する。
本発明の一実施形態に係る光学デバイスは、図１に示すように、対向して配設された基板１０と、該基板１０の対向面内に形成された、隣接する空間を区切る隔壁２０と、該隔壁２０によって区切られた空間内に充填された、電界制御材料を含む流動体３０と、を備える光学デバイス１である。
そして、本発明の一実施形態に係る光学デバイス１は、図１に示すように、少なくとも一方（図１では両方）の前記基板１０と前記隔壁２０との間に、微細な凹凸形状を有する微細凹凸層４０及び該微細凹凸層４０の形状に倣って形成された導電層５０を、さらに備えることを特徴とする。
【００１４】
微細凹凸層４０の微細な凹凸形状が反射防止構造体として働くため、光学デバイス１の光学性能を高めることができることに加え、上述の凹凸形状によってアンカー効果が得られるため、基板１０と隔壁２０との間の密着性についても向上させることができる。さらに、前記微細凹凸層４０については、フォトリソグラフィ等の煩雑なプロセスによって形成する必要はなく、インプリント等の効率的なプロセスによって形成できるため、光学デバイス１の製造効率の低下を招くこともない。
【００１５】
ここで、本発明の光学デバイス１の種類については、上述した構成を有するものであれば特に限定はされない。例えば、本発明の光学デバイスの一実施形態を、電子ペーパーや、パーソナルコンピュータ、スマートフォン・タブレット等の携帯端末、車両等に搭載されるディスプレイの視野角制御デバイス、として用いることができる。
【００１６】
次に、本発明の一実施形態に係る光学デバイス１を構成する各部材について説明する。
（基板）
本発明の一実施形態に係る光学デバイス１は、図１に示すように、対向するように設けられた基板１０を備える。
ここで、前記基板１０は、透明基板であり、それぞれ対向する面とは反対の面１０ａに電極（図示せず）を有する。
なお、本明細書において「透明」とは、可視光帯域（おおよそ360nm〜830nm）に属する波長の光の透過率が高いことを意味し、例えば、当該光の透過率が70％以上であることを意味する。
【００１７】
また、前記基板１０を構成する材料については、特に限定はされず、光学デバイス１の種類や、要求される性能に応じて、適宜選択することができる。
前記基板１０の材料として、例えば、ポリエチレン（ＰＥ）、ポリエチレンテレフタレート（ＰＥＴ）、ポリエーテルサルホン（ＰＥＳ）、ポリエチレンナフタレート（ＰＥＮ）、ポリプロピレン（ＰＰ）、ポリカーボネート（ＰＣ）、シクロオレフィンポリマー、シクロオレフィンコポリマー、ポリイミド、塩化ビニル等の透明フィルムや、透明ガラス等の樹脂板が用いられる。
【００１８】
さらに、前記基板１０の表面については、必要に応じて、ハードコート、アンチグレアコート、易接着コート等の有機層や、バリア層、誘電体層、屈折率調整層等の金属膜又は金属化合物膜を、前記基板１０の表面に形成することも可能である。
【００１９】
なお、前記基板１０の厚さについては、特に限定はされず、光学デバイス１の種類や、要求される性能に応じて、適宜選択することができる。また、前記基板の１０の厚さは、２枚の基板１０がいずれも同じ厚さであっても、異なる厚さであっても良い。
ここで、強度を確保しつつ、薄膜化を図る観点からは、前記基板１０の厚さは、25〜200μmであることが好ましく、50〜150μmであることがより好ましい。
【００２０】
（隔壁）
また、本発明の一実施形態に係る光学デバイス１は、図１に示すように、前記基板１０の対向面内に形成された、隣接する空間を区切る隔壁２０をさらに備える。
ここで、前記隔壁２０の「隣接する空間を区切る」とは、隔壁によって前記基板１０の対向面内に存在する空間を区切ることを意味している。例えば、図１では、隔壁２０のうち、２つの基板１０を結ぶ方向に延在する部分２０ａが、隣接する空間を区切っており、後述する流動体３０を充填するための空間２０ｂ（「セル」とも呼ばれる）を形成している。
【００２１】
ここで、前記隔壁２０を構成する材料については、特に限定はされず、光学デバイス１の種類や、要求される性能に応じて適宜選択することができる。例えば、前記隔壁２０の材料として、紫外線硬化樹脂、熱硬化樹脂、熱可塑性樹脂、又はこれらを組み合わせた樹脂等を用いることができる。
【００２２】
また、前記隔壁２０を形成するための方法も、特に限定はされず、要求される性能に応じて適宜選択することができる。例えば、インプリントプロセスや、フォトリソグラフィ、射出成型等があげられる。これらの中でも、製造工程の効率化の観点からは、インプリントプロセスを用いることが好ましい。
なお、前記隔壁によって区切られる空間２０ｂの形状（パターン）についても、特に限定はされず、光学デバイス１の種類や要求される性能に応じて、適宜選択することができる。
【００２３】
（流動体）
また、本発明の一実施形態に係る光学デバイス１は、図１に示すように、前記隔壁２０によって区切られた空間２０ｂ充填された流動体３０をさらに備える。
ここで、前記流動体３０は、電界制御材料（図示せず）を含み、該電界制御材料が前記基板１０間に電界をかけた際に移動することによって、画像表示を行うことができる。
【００２４】
前記流動体３０は、前記電界制御材料と、該電界制御材料を分散させるための分散媒体と、少なくとも含む。また、前記流動体３０は、光学デバイスや、流動体３０に要求される性能に応じて、他の成分も適宜含有することも可能である。
【００２５】
前記電界制御材料は、電場に応答する材料であり、その種類や形状等は特に限定されず、光学デバイスの種類や、流動体３０に要求される性能に応じて、適宜公知の電界制御を用いることができる。例えば、電荷粒子材料、液晶材料があり、電荷粒子材料には白や黒、カラー等の色づけされた粒子が電場に応答して移動するいわゆる電気泳動材料、粒子が二色に色分けされ電場により回転するツイストボールに代表される材料、又は、電場により移動するナノ粒子材料等がある。一方、液晶材料は、PDLC（Polymer Dispersed Liquid Crystal）で知られる透過と散乱を電気的に制御する材料や、液晶に色素を混合した材料、コレステリック液晶材料等が挙げられる。前記電界制御材料として、求められる機能・用途に応じて適宜選択することができる。
【００２６】
前記分散媒体の種類についても特に限定はされず、光学デバイスや前記電界制御材料の種類に応じて、ガスや液体を適宜選択できる。
【００２７】
（微細凹凸層、導電層）
そして、本発明の光学デバイス１は、図１及び図２に示すように、少なくとも一方の前記基板１０と前記隔壁２０との間に、微細な凹凸形状を有する微細凹凸層４０及び該微細凹凸層４０の形状に倣って形成された導電層５０をさらに備える。
前記微細凹凸層４０及び前記導電層５０が微細な凹凸形状を有することで、これらの層が反射防止構造体として働くことができる結果、光学デバイス１の光学性能を高めることができ、さらに、前記微細凹凸層４０及び前記導電層５０の微細な凹凸形状によって、アンカー効果が得られるため、前記基板１０と前記隔壁２０との間の密着性についても向上させることができる。加えて、前記微細凹凸層４０については、フォトリソグラフィ等の煩雑なプロセスによって形成する必要はなく、インプリント等の効率的なプロセスによって形成できるため、光学デバイス１の製造効率の低下招くこともない。
【００２８】
ここで、前記微細凹凸層４０については、上述したように、本発明の光学デバイス１において、接着層及び屈折率調整層としての役目を担う層である。
前記微細凹凸層４０を構成する材料については、特に限定はされないが、光の透過性及び密着性をより高めることができる観点から、光学部品用途に使用される、アクリルモノマー、アクリルオリゴマー等のアクリル樹脂、又は、エポキシ樹脂などを含有することが好ましい。
【００２９】
また、前記微細凹凸層４０は、図２に示すように、凹凸の平均間隔Ｐが50〜300nmであることが好ましい。前記凹凸の間隔が300nm以下の場合、可視光線の波長以下となるため、より反射抑制効果が高まり、より優れた光学特性が得られるからである。一方、前記凹凸の平均間隔が50nm以上の場合には、より高いアンカー効果が得られ、前記基板１０と前記隔壁２０との間の密着性をより高めることができることに加え、インプリント成形しやすいためである。同様の観点から、前記微細凹凸層４０の凹凸の平均間隔Ｐが、70〜280nmであることがより好ましく、80〜250nmであることが特に好ましい。
ここで、前記微細凹凸層４０の凹凸の平均間隔Ｐは、隣り合う凸部間及び凹部間の間隔の算術平均値である。なお、前記微細凹凸層４０の凹凸の平均間隔Ｐは、例えば、走査型電子顕微鏡（ＳＥＭ）、あるいは断面透過型電子顕微鏡（断面ＴＥＭ）などによって観察可能である。隣り合う凸部間及び凹部間の距離の算術平均値を導出する方法としては、例えば、隣り合う凸部の組み合わせ、及び／又は、隣り合う凹部の組み合わせをそれぞれ複数個ピックアップし、各組み合わせを構成する凸部間の距離および凹部間の距離を測定し、測定値を平均する方法が挙げられる。
【００３０】
さらに、前記微細凹凸層４０は、図２に示すように、凹凸の平均高低差Ｈが、30nm以上であることが好ましい。前記微細凹凸層４０の凹凸の平均高低差Ｈが30nm以上の場合、より高いアンカー効果が得られ、前記基板１０と前記隔壁２０との間の密着性をより高めることができるためである。同様の観点から、前記凹凸の平均高低差Ｈは、40nm以上であることが好ましく、50nm以上であることがより好ましい。
なお、前記微細凹凸層４０の凹凸の高低差Ｈは、例えば、走査型電子顕微鏡（ＳＥＭ）、あるいは断面透過型電子顕微鏡（断面ＴＥＭ）などによって観察可能である。凹凸の高低差Ｈの算術平均値を導出する方法としては、例えば、前記微細凹凸層４０の凹凸の高低差Ｈを複数個計測し、それらの測定値を平均する方法が挙げられる。
【００３１】
なお、前記微細凹凸層４０を形成する方法については、特に限定はされず、公知の成膜方法を適宜用いることができるが、製造効率をより高めることができる観点からは、インプリントによって形成されることが好ましい。
前記微細凹凸層４０をインプリントによって形成する条件については、特に限定されず、公知のインプリント装置を用いて行うことができる。例えば、前記微細凹凸層４０の材料として紫外線硬化樹脂を用いる場合、フィルムの巻出し及び巻取り機構を有する円筒状モールド型と、該モールド型に当接する調圧可能なニップロールと、を用い、紫外線硬化樹脂を円筒状モールドに押しあてながら、紫外線硬化を行った後、フィルムを巻き取ることによって、微細凹凸層４０を形成できる。
【００３２】
前記導電層５０は、前記基板１０に電極としての機能を付与するための層であり、前記微細凹凸層４０の凹凸形状に倣って形成される。
【００３３】
前記導電層５０の材料については、導電性を有し、電極として使用できる材料であれば特に限定はされない。前記導電層５０の材料として、例えば、酸化インジウムスズ（ITO）、酸化亜鉛（ZnO）、酸化スズ（SnO）等が挙げられる。
【００３４】
なお、前記導電層５０の形成は、スパッタリングや真空蒸着法、化学気相法等によって形成することができる。
また、前記微細凹凸層４０及び前記導電層５０については、少なくとも一方の前記基板１０と前記隔壁２０との間に形成してもよいが、より密着性および光透過特性を向上させるためには、図１に示すように、両方の前記基板１０と前記隔壁２０との間に形成されることが好ましい。
【００３５】
（その他の部材）
本発明の光学デバイスの一実施形態では、上述した基板１０、隔壁２０、流動体３０、微細凹凸層４０及び導電層５０の他にも、光学デバイスに要求される性能に応じて、その他の部材をさらに備えることもできる。
例えば、前記基板１０の対向面とは反対の面１０ａに、ハードコート層、防曇層、粘着層、遮光層などが挙げられる。
【００３６】
＜光学デバイスの製造方法＞
次に、本発明の光学デバイスの製造方法の一実施形態について説明する。
本発明の一実施形態に係る光学デバイスの製造方法は、図３に示すように、２つの対向する基板１０の対向面上に、微細凹凸層４０を形成する工程（図３（ａ））と、前記微細凹凸層４０を覆うように導電層５０を形成する工程（図３（ｂ））と、前記導電層５０上に、隣接する空間を区切る隔壁構造２１をインプリントによって形成する工程（図３（ｃ）、（ｄ））と、前記隔壁２０の区切られた空間２０ｂ内に、電界制御材料を含む流動体３０を充填する工程（図３（ｅ）、（ｆ））と、を備えることを特徴とする。
上記工程を経ることで、製造効率の低下を招くことなく、基板１０と隔壁２０との間の密着性を向上できるとともに、光学性能に優れた光学デバイス１を得ることができる。
【００３７】
前記基板１０の対向面上に微細凹凸層４０を形成する方法については、特に限定はされず、公知の成膜方法を適宜用いることができるが、製造効率をより高めることができる観点からは、インプリントによって形成されることが好ましい。
前記微細凹凸層４０をインプリントによって形成する条件については、特に限定されず、公知のインプリント装置を用いて行うことができる。例えば、前記微細凹凸層４０の材料として紫外線硬化樹脂を用いる場合、フィルムの巻出し及び巻取り機構を有する円筒状モールド型と、該モールド型に当接する調圧可能なニップロールと、を用い、紫外線硬化樹脂を円筒状モールドに押しあてながら、紫外線硬化を行った後、フィルムを巻き取ることによって、微細凹凸層４０を形成できる。
【００３８】
前記導電層５０を形成する方法についても、前記微細凹凸層４０を覆うように形成できる方法であれば特に限定はされない。例えば、スパッタリングや、塗工法、蒸着法等によって形成することができる。
【００３９】
前記導電層５０上の前記隔壁構造２１は、インプリントによって形成される。インプリントを用いることによって、光学デバイス１の製造効率を高めることができる。また、前記隔壁構造２１は、それぞれ接合することによって、隔壁２０を形成することができる（図３（ｄ）、（ｅ））。
【００４０】
前記隔壁２０の区切られた空間２０ｂ内に、流動体３０を充填する方法については、特に限定はされず、公知の方法によって充填することができる。例えば、前記隔壁２０の一部に孔を設け、流動体２０を充填した後、孔を閉じる方法等が挙げられる。
【００４１】
なお、本発明の一実施形態に係る光学デバイスの製造方法における、その他の条件については、特に限定はされない。例えば、上述した本発明の光学デバイスにおいて説明した条件と同様の条件とすることができる。
【００４２】
＜電子機器＞
本発明の電子機器は、上述した本発明の光学デバイス１を有することを特徴とする。
本発明の電子機器は、基板と隔壁との間の密着性、及び、光学性能に優れた本発明の光学デバイス１を有するため、光学デバイスの耐久性が向上し、優れた光学性能を実現できる。
【００４３】
なお、前記電子機器の種類については、特に限定はされない。例えば、電子ペーパーや、ディスプレイ装置、各種の画像表示装置、スマートフォン、コンピュータ機器等が挙げられる。
【実施例】
【００４４】
次に、本発明を実施例に基づき具体的に説明する。ただし、本発明は下記の実施例に何ら限定されるものではない。
【００４５】
（実施例１〜１０、比較例１）
図１に示されるような、対向して配設された基板１０と、該基板１０の対向面上に形成された、微細凹凸層４０と、該微細凹凸層４０を覆うように形成された導電層５０と、導電層の対向する面内に形成された隔壁２０と、該隔壁２０によって区切られた空間内に充填された、電界制御材料を含む流動体３０と、を備えた光学デバイス１のサンプルを作製した。
【００４６】
光学デバイス１のサンプルを構成する各部材の条件は以下のとおりである。
（１）基板
ポリエーテルテレフタレートからなる基板を２枚用意した。
（２）微細凹凸層
微細凹凸層は、アクリル系の紫外線硬化性樹脂を材料として用い、インプリントプロセスにより形成した。アクリル系紫外線硬化樹脂については、以下の配合比の樹脂組成物から作製した。インプリントは、円筒状（直径150mm）の石英母材に対して、凹凸がフォトリソグラフィにより施されたモールドを用い、シート状の樹脂組成物に凹凸形状を施すとともに、紫外線を照射し、硬化させた。
モノマー（東亞合成「アロニックスM305」）：45質量％
オリゴマー（日本合成化学「UV-1700」）：20質量％
反応性希釈剤（KJ ケミカル「DMAA」）：30質量％
光重合開始剤（BASFジャパン「イルガキュア184」）：5質量％
また、作製した微細凹凸層の、凹凸の平均間隔Ｐ及び凹凸の平均高低差については、表１に示す条件とした。なお、比較例１のサンプルについては、微細凹凸層を形成していない。
（３）導電層
酸化インジウムスズ（スズ5％）の導電層をスパッタリングプロセスにより形成した。導電層の平均厚さは60nm、シート抵抗は150Ω／□である。
（４）隔壁
隔壁は、アクリル系の紫外線硬化性樹脂を材料として用い、インプリントプロセスにより形成した。アクリル系紫外線硬化樹脂については、以下の配合比の樹脂組成物から作製した。インプリントは、円筒状（直径150mm）の金属母材に対して、凹凸が切削加工により施されたモールドを用い、シート状の樹脂組成物に凹凸形状を施すとともに、紫外線を照射し、硬化させた。
モノマー（東亞合成「アロニックスM305」）：30質量％
オリゴマー（日本合成化学「UV-1700」）：30質量％
反応性希釈剤（KJ ケミカル「DMAA」）：30質量％
光重合開始剤（BASFジャパン「イルガキュア184」）：5質量％
また、作製した隔壁２０は、図１に示すように、基板１０同士をつなぐ方向に延在し、延在する部分２０ａの、形成ピッチが100μm、厚さが30μｍ、長さが70μｍである。
（５）流動体
流動体については、電界制御材料（ナノカーボン材料）を有機溶媒（シクロヘキサン）に分散させた溶液を用い、スキージにより隔壁の区切られた空間内へ充填した。
（評価）
作製した光学デバイスの各サンプルについて、以下の評価（１）〜（５）を実施し、評価結果を表１に示す。
【００４７】
（１）微細凹凸層の転写性評価
光学デバイスの各サンプルの作製において、微細凹凸層をインプリントによって形成した際の、モールドの離型が良好に行われたか否かについて、以下の基準に従って評価した。
○：モールドの離型を良好に行えた
△：微細凹凸層の一部で離型不良発生することがあった
×：離型不良が発生して微細凹凸層の形成が困難であった
【００４８】
（２）密着性評価
得られた光学デバイスの各サンプルについて、JIS K 5400（1990年）に準拠した鉛筆引っ掻き試験を実施し、試験後の基板と隔壁との間の剥がれの有無を確認し、剥がれなかったマスの割合（％）を算出し、以下の基準に従って評価した。
〇：90％以上
△：10％以上〜90％未満
×：1％未満
【００４９】
（３）透過率評価
得られた光学デバイスの各サンプルについて、測定装置（日本分光（株）V-570）によって、視感透過率（％）を測定し、以下の基準に従って評価した。
〇：70％以上
△：60％以上〜70％未満
×：60％未満
さらに、得られた光学デバイスの各サンプルについて、波長に対する視感透過率（％）の値をグラフにしたものを図５に示す。
【００５０】
（４）回折光評価
得られた光学デバイスの各サンプルについて、暗室にて斜め（光学デバイスの表面に対して３０°程度の角度）より白色光を照射し、回折光の有無を目視で確認し、以下の基準に従って評価した。
〇：ほとんど回折光は視認されなかった
△：回折光は視認できるが、強い回折光は視認されなかった
×：強い回折光が視認された
【００５１】
（５）総合評価
上述した評価（１）〜（４）の結果を踏まえて、以下の基準で総合評価を行った。
○：評価（１）〜（４）において、全ての評価結果が○であった
△：評価（１）〜（４）において、評価結果が△のものがあるが、×はなかった
×：評価（１）〜（４）において、評価結果が×のものがあった
【００５２】
【表１】
2020201401.tif 000003
【００５３】
表１及び図４の結果から、実施例の光学デバイスの各サンプルについては、不良な結果がなかった（総合評価が△以上）。特に、実施例の光学デバイスの各サンプルの中でも、微細凹凸層の凹凸間隔や高さについて適正化を図ったサンプルは、全ての評価項目で良好な結果を示すものもあった。
一方、微細凹凸層を設けていない比較例の光学デバイスのサンプルについては、光の透過性や基板と隔壁との密着性の点で、不良な結果を示すことがわかった。
【産業上の利用可能性】
【００５４】
本発明によれば、製造効率の低下を招くことなく、基板と隔壁との間の密着性を向上できるとともに、光学性能に優れた、光学デバイス及び光学デバイスの製造方法を提供することが可能となる。また、本発明によれば、光学デバイスの耐久性及び光学性能に優れた電子機器を提供することが可能となる。
【符号の説明】
【００５５】
１      光学デバイス
１０    基板
１０ａ  対向する面とは反対の面
２０    隔壁
２０ａ  ２つの基板を結ぶ方向に延在する部分
２０ｂ  隔壁によって区切られた空間
２１    隔壁構造
３０    流動体
４０    微細凹凸層
５０    導電層
【図１】
2020201401.tif 000004
【図２】
2020201401.tif 000005
【図３】
2020201401.tif 000006
【図４】
2020201401.tif 000007